(57)【要約】【課題】  還元性の黄緑色系ガラスに似た色調を有する黄緑色系の酸化性ガラスを提供することを目的とする。【解決手段】  ０．１５質量％（ｍａｓｓ％）以上のＳＯ３を含むソーダ石灰シリカ系の黄緑色系ガラスであって、着色剤として、Ｃｒ２Ｏ３とＭｎＯとを含み、ＭｎＯ／Ｃｒ２Ｏ３が質量比で０．２５〜１．００であり、酸化性であることを特徴とする黄緑色系ガラス。【選択図】なし【特許請求の範囲】
【請求項１】
０．１５質量％（ｍａｓｓ％）以上のＳＯ３を含むソーダ石灰シリカ系の黄緑色系ガラスであって、着色剤として、Ｃｒ２Ｏ３とＭｎＯとを含み、ＭｎＯ／Ｃｒ２Ｏ３が質量比で０．２５〜１．００であり、酸化性であることを特徴とする黄緑色系ガラス。
【請求項２】
Ｃｒ２Ｏ３とＭｎＯとの合計割合がガラス全体に対して０．１９０質量％以下である、請求項１に記載の黄緑色系ガラス。
【請求項３】
着色剤として、０〜０．１２０質量％（ｍａｓｓ％）のＦｅ２Ｏ３をさらに含む、請求項１又は２に記載の黄緑色系ガラス。
【請求項４】
ＣＩＥ表示（厚み１０ｍｍ換算）で、明度Ｙ＝７〜２５％、主波長λｄ＝５７０〜５８０ｎｍ、刺激純度Ｐｅ＝６０〜９５％である、請求項１乃至３のいずれか一項に記載の黄緑色系ガラス。
【請求項５】
０．１５質量％（ｍａｓｓ％）以上のＳＯ３を含むソーダ石灰シリカ系の黄緑色系ガラスであって、着色剤として、０．０７０〜０．１３０質量％（ｍａｓｓ％）のＣｒ２Ｏ３と、０．０２０〜０．１００質量％（ｍａｓｓ％）のＭｎＯとを含む、黄緑色系ガラス。
【請求項６】
請求項１乃至５のいずれか一項に記載の黄緑色系ガラスを成形してなる、黄緑系ガラス容器。
【発明の詳細な説明】
【技術分野】
【０００１】
本発明は、黄緑色系ガラス及びそのガラスを成形してなる黄緑色系ガラス容器に関する。
【背景技術】
【０００２】
従来から濃緑色ガラスなどの様々な着色ガラスが、飲料や酒類、調味料用のガラス容器に用いられてきた（特許文献１参照）。
【０００３】
中でも、黄緑色（一般的には枯葉色と称される）のガラス容器は、ワイン、特に白ワインに用いられることが多く、主にヨーロッパで生産されている。
【０００４】
しかし、ヨーロッパで生産されている黄緑色系ガラスは、還元性ガラス（バッチのレドックスが０以下、ガラス中ＳＯ３濃度が０．１質量％（ｍａｓｓ％）以下）である。日本でこのガラスをカレットとして使用する場合、酸化性ガラスと反応することにより最終製品に泡を発生させたり、色調を変動させたりする等の不具合を生じさせるリスクがある。したがって、日本ではヨーロッパで製造されている還元性の黄緑色系ガラスをリサイクル用カレットとして使用しづらい状況にある。
【０００５】
リサイクルの困難性の観点から、還元性の黄緑色系ガラスは日本ではごく少量しか生産されておらず、黄緑色系ガラス容器を使用したい場合、ワインメーカーは海外から輸入しなければならなかった。
【先行技術文献】
【特許文献】
【０００６】
【特許文献１】特開２００６−５６７２７公報
【発明の概要】
【発明が解決しようとする課題】
【０００７】
近年、日本でもワインの消費量が増加し、このような色調の容器の輸入量が今後も増加すると、還元性ガラスを用いて成形された海外から輸入される黄緑色系ガラス容器に関する上記リスクが、顕在化するおそれがある。
【０００８】
さらにワインメーカーは、コスト面や品質面の関係から、日本製の黄緑色系ガラス容器を望んでいる。そこで本発明は、還元性の黄緑色系ガラスに似た色調を有する酸化性の黄緑色系ガラスを提供することを課題とする。
【課題を解決するための手段】
【０００９】
本発明者らは、鋭意研究の結果、以下の酸化性であることを特徴とする黄緑色系ガラス及びそのガラスを成形してなる黄緑色系ガラス容器を開発した。
【００１０】
すなわち、本発明は以下を包含する。
【００１１】
［１］  ０．１５質量％（ｍａｓｓ％）以上のＳＯ３を含むソーダ石灰シリカ系の黄緑色系ガラスであって、着色剤として、Ｃｒ２Ｏ３とＭｎＯとを含み、ＭｎＯ／Ｃｒ２Ｏ３が質量比で０．２５〜１．００であり、酸化性であることを特徴とする黄緑色系ガラス。
【００１２】
［２］  Ｃｒ２Ｏ３とＭｎＯとの合計割合がガラス全体に対して０．１９０質量％以下である、前項［１］に記載の黄緑色系ガラス。
【００１３】
［３］  着色剤として、０〜０．１２０質量％（ｍａｓｓ％）のＦｅ２Ｏ３をさらに含む、前項［１］又は［２］に記載の黄緑色系ガラス。
【００１４】
［４］  ＣＩＥ表示（厚み１０ｍｍ換算）で、明度Ｙ＝７〜２５％、主波長λｄ＝５７０〜５８０ｎｍ、刺激純度Ｐｅ＝６０〜９５％である、前項［１］乃至［３］のいずれか一項に記載の黄緑色系ガラス。
【００１５】
［５］  ０．１５質量％（ｍａｓｓ％）以上のＳＯ３を含むソーダ石灰シリカ系の黄緑色系ガラスであって、着色剤として、０．０７０〜０．１３０質量％（ｍａｓｓ％）のＣｒ２Ｏ３と、０．０２０〜０．１００質量％（ｍａｓｓ％）のＭｎＯとを含む、黄緑色系ガラス。
【００１６】
［６］  前項［１］乃至［５］のいずれか一項に記載の黄緑色系ガラスを成形してなる、黄緑系ガラス容器。
【発明の効果】
【００１７】
本発明は、酸化性ガラスに着色剤として特定量の酸化クロム及び酸化マンガンを加えることにより黄緑色を表現したガラスであるため、当該ガラスの原料にカレットを用いた場合であっても、還元性ガラスを使用したときのような泡の発生がなく、色調変動の要因になりにくい。また、酸化クロム及び酸化マンガンは、現在生産している多くの緑色ガラスに一般的に使用される原料であり、本発明のガラスは、カレットとしてリサイクルしやすいものである。したがって、ガラス容器を生産する製びん会社は安定したガラス容器を供給でき、ワインメーカーは海外から輸入するコストが削減できるなどの利点のあるガラスであると言える。
【図面の簡単な説明】
【００１８】
【図１】図１は、本発明の実施例のガラス及び従来の還元性ガラスの透過率曲線（厚み１０ｍｍ換算）である。
【発明を実施するための形態】
【００１９】
以下、本発明の実施の形態を説明するが、本発明は実施の形態に限定されるべきものではなく、本発明の趣旨を逸脱しない限り、当業者により適宜設計、変更できるものとする。
【００２０】
本明細書において、「〜」は範囲を示すものであり、上限及び下限の数値も包含する。また、本明細書において、ガラス中の各金属酸化物の成分割合は、表記される化学式の酸化物基準換算で計算されるものとする。
【００２１】
［ＳＯ３成分について］
本発明のガラスは、人間の視覚では黄緑色（枯葉色）に見える酸化性ソーダ石灰シリカ系ガラスである。本明細書において「酸化性」とは、ガラスが酸化状態にあることをいう。ガラス中のＳＯ３量はガラスが酸化性であるかどうかの指標となる成分であり、ＳＯ３量が多い場合は酸化性側に寄っていると言うことができる。本発明の対象となるガラスは、ＳＯ３成分を０．１５質量％（ｍａｓｓ％）以上含む酸化性ガラスである。
【００２２】
本発明のガラスは、ＳＯ３を０．１５質量％（ｍａｓｓ％）以上含むが、好ましくは０．１８質量％（ｍａｓｓ％）以上、より好ましくは０．２０質量％（ｍａｓｓ％）以上のＳＯ３を含む。ＳＯ３の含有量が０．１５質量％（ｍａｓｓ％）以上であれば、ガラスが酸化状態であり、ＭｎＯ及びＣｒ２Ｏ３の発色が良好となり、黄緑色系を維持できる。
【００２３】
［ＭｎＯ及びＣｒ２Ｏ３成分について］
本発明のガラスの特徴として、着色剤として、ＭｎＯ及びＣｒ２Ｏ３を含有する。黄緑色系を呈するような、ソーダ石灰シリカ系ガラスにするためには、ＭｎＯとＣｒ２Ｏ３を特定の割合で含有することが好ましい。
【００２４】
具体的には、ＭｎＯ／Ｃｒ２Ｏ３が質量比で０．２５〜１．００であることが好ましい。Ｃｒ２Ｏ３に対してＭｎＯの量が１．００以下であれば茶色系になりすぎず、Ｃｒ２Ｏ３に対してＭｎＯの量が０．２５以上であれば、緑に黄色系が入ることになり、黄緑色系を呈することができる。ＭｎＯ／Ｃｒ２Ｏ３はより好ましくは、０．２８〜０．９５（質量比）であり、さらに好ましくは０．３０〜０．７５（質量比）であり、特に好ましくは、０．３１〜０．６０（質量比）である。
【００２５】
ＭｎＯとＣｒ２Ｏ３の合計の含有量は、０．１９０質量％（ｍａｓｓ％）以下であることが好ましい。０．１９０質量％（ｍａｓｓ％）以下であれば、透過率が低下しすぎることがない。ＭｎＯとＣｒ２Ｏ３の合計含有量は、好ましくは０．１８０質量％（ｍａｓｓ％）以下であり、より好ましくは０．１７０質量％（ｍａｓｓ％）以下である。
【００２６】
ＭｎＯは、本発明のガラス全体に対して、好ましくは０．０２０〜０．１００質量％（ｍａｓｓ％）であり、より好ましくは０．０２５〜０．０７５質量％（ｍａｓｓ％）であり、さらに好ましくは０．０２７〜０．０６０質量％（ｍａｓｓ％）である。ＭｎＯの含有量が０．０２０質量％（ｍａｓｓ％）以上、０．１００質量％（ｍａｓｓ％）以下であれば、黄緑色系を維持できる。
【００２７】
Ｃｒ２Ｏ３は、本発明のガラス全体に対して、好ましくは０．０７０〜０．１３０質量％（ｍａｓｓ％）であり、より好ましくは０．０７３〜０．１２０質量％（ｍａｓｓ％）であり、さらに好ましくは０．０７５〜０．１１０質量％（ｍａｓｓ％）である。Ｃｒ２Ｏ３の含有量が０．０７０質量％（ｍａｓｓ％）以上であれば、λｄが長波長化せず、また０．１３０質量％（ｍａｓｓ％）以下であれば、λｄが短波長化しすぎることがなく、所望の黄緑色系に近い色になる。
【００２８】
［Ｆｅ２Ｏ３成分について］
本発明のガラスは、Ｆｅ２Ｏ３を含有してもよいが、しなくてもよい。Ｆｅ２Ｏ３の含有量としては、０〜０．１２０質量％（ｍａｓｓ％）が好ましい（Ｆｅ２Ｏ３の含有量が０であることは、Ｆｅ２Ｏ３を含有していないことを意味する。）。また、より好ましい範囲は、０〜０．１１５質量％（ｍａｓｓ％）である。０．１２０質量％（ｍａｓｓ％）以下であれば、ＭｎＯ及びＣｒ２Ｏ３の発色が減少することなく、Ｙ値を適正な値にし、所望の黄緑色系に近い色になる。
【００２９】
なお、Ｆｅ２Ｏ３成分は、ＳｉＯ２等の原料に不純物として含まれるＦｅ２Ｏ３量を考慮してガラス中の含有量を計算すればよく、必要により原料に積極的に含有させてもよい。
【００３０】
［その他ガラス成分］
本発明の母材のガラスとなるソーダ石灰シリカ系ガラスは、Ｎａ２Ｏ、ＣａＯ及びＳｉＯ２を主な構成成分とするガラスであり、耐候性が良好であることから飲料や酒類、調味料用のガラス容器として汎用的に用いられるものである。本発明においては、例えばＮａ２Ｏ、ＣａＯ及びＳｉＯ２の３成分の合計が８０質量％（ｍａｓｓ％）以上としてもよい。
【００３１】
ＳｉＯ２はガラス骨格を構成する成分であり、含有量は特に制限されるものではないが、通常６５〜８０質量％（ｍａｓｓ％）である。６５質量％（ｍａｓｓ％）以上では表面にヤケ等が発生しにくく、耐候性が良好となる。８０質量％（ｍａｓｓ％）以下であれば、溶融のための温度が高くなりすぎることがない。
【００３２】
Ｎａ２Ｏはガラスの溶融性を高めるものである。含有量は特に限定されるものではないが、通常、１０〜１８質量％（ｍａｓｓ％）含である。１０質量％（ｍａｓｓ％）以上であれば、溶融性が高まり、失透も生じにくくなる。１８質量％（ｍａｓｓ％）以下であれば、良好な耐候性を有し、表面にヤケ等が発生しにくくなる。
【００３３】
ＣａＯは溶融温度を下げることができ、耐水性を向上させることができる成分である。含有量は特に制限されるものではないが、通常５〜２０重量％である。含有量が５質量％（ｍａｓｓ％）以上であれば、良好な溶融性を有することができ、２０質量％（ｍａｓｓ％）以下であれば失透しにくくなる。
【００３４】
本発明のガラスには、Ｌｉ２Ｏ、Ｋ２Ｏ、Ｒｕ２Ｏ等の第１族元素の酸化物、ＭｇＯ、ＳｒＯ、ＢａＯ等の第２族元素の酸化物、その他、Ａｌ２Ｏ３、ＺｎＯ、Ｂ２Ｏ３、ＺｒＯ２、ＴｉＯ２、Ｓｂ２Ｏ３等の金属酸化物を含有することができる。
【００３５】
本発明のガラスは、ＣＩＥ表示（厚み１０ｍｍ換算）で、好ましくは、明度Ｙ＝７〜２５％、主波長λｄ＝５７０〜５８０ｎｍ、刺激純度Ｐｅ＝６０〜９５％である。本発明のソーダ石灰シリカ系ガラスがこれらの条件を満たすことにより、還元性の黄緑色系ガラスに近いガラスの色になる。
【００３６】
［製造方法］
本発明のガラスは、通常のガラスの製造方法で製造することができる。すなわち、所定の組成になるように、粉体のガラス原料を混合・溶融し、冷却することにより、製造することができる。なお、冷却は、ひずみによりガラスが割れてしまうため、徐冷することが好ましい。
【００３７】
粉体のガラス材料を混合するだけでなく、組成が既知であるガラス状態の材料であるカレットを溶融しながら、足りない成分を追加投入し、本発明の組成のガラスを製造することもできる。
【００３８】
また、本発明のガラスは連続製造することができ、例えば、押し出し式の連続色替窯を用いて製造することができる。押し出し式の連続色替窯の製造においては、本発明の酸化性ガラスは、還元性の黄緑色系ガラスに比べると、Ｃｒ２Ｏ３やＭｎＯを含む緑系の色ガラス又は黒系の色ガラスからの色替が容易で、色替時のエネルギーロスの削減及び色替完了直後の品質向上にもつながる。
【００３９】
溶融温度は、特に限定されるものではないが、通常１１００℃〜１５５０℃であり、使用済みのガラスのカレットを材料の一部として用いると溶融温度を下げることができるため、好ましい。
【００４０】
びん形状のガラスにするためには、溶融状態の本発明のガラスを用いて、種々のびんの成形方法により製造することができる。
【実施例】
【００４１】
表１に示す調合比の原料を、雰囲気温度を１４００℃に設定した電気炉で溶融し、表２に示す組成の黄緑色系ガラス（実施例１乃至実施例７）を得た。このガラスの透過率曲線（厚さ１０ｍｍ換算）を図１に示す。図１には、従来から日本国内で用いられている黄緑色系還元性ガラスの透過率曲線も併せて表示する。
【００４２】
【表１】
2019085323.tif 000002
【００４３】
【表２】
2019085323.tif 000003
【図１】
2019085323.tif 000004